【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
単官能アクリレートモノマー、
三官能性モノマー、
シロキサンモノマー、
希釈剤、及び
光開始剤、
を含む、鼻組織の電気刺激のための配合物。
【請求項２】
前記単官能アクリレートモノマーが、アクリル酸、アクリル酸ブチル、メタクリル酸ブチル、アクリル酸エチル、アクリル酸２−エチルヘキシル、アクリル酸フルフリル、グリセロールモノメタクリレート、メタクリル酸ヒドロキシエチル、メタクリル酸またはメトキシポリエチレングリコールモノアクリレートである、請求項１記載の配合物。
【請求項３】
前記単官能性アクリレートモノマーが、グリセロールモノメタクリレートである、請求項２に記載の配合物。
【請求項４】
前記三官能性アクリレートモノマーが、ペンタエリスリトールトリアクリレート、プロポキシ化グリコールトリアクリレート、トリメチルプロパントリアクリレートまたはトリメチロールプロパントリメタクリレートである、請求項１または２に記載の配合物。
【請求項５】
三官能性アクリレートモノマーが、トリメチロールプロパントリメタクリレートである、請求項４に記載の配合物。
【請求項６】
前記シロキサンモノマーが、２−（トリメチルシリルオキシ）エチルメタクリレート、３−（トリメトキシシリル）プロピルメタクリレート、または３−（メタクリロイルオキシプロピル）トリス（トリメチルシロキシ）シランである、請求項１〜５のいずれかに記載の配合物。
【請求項７】
前記シロキサンモノマーが、３−（メタクリロイルオキシプロピル）トリス（トリメチルシロキシ）シランである、請求項６に記載の配合物。
【請求項８】
１つ以上の追加のモノマーをさらに含む、請求項１〜７のいずれかに記載の配合物。
【請求項９】
前記１つ以上の追加のモノマーが、ジメチルアクリルアミド、グリシジルメタクリレート、Ｎ−ビニルピロリドン、１，４−ブタンジオールジアクリレート、またはそれらの組み合わせである、請求項８に記載の配合物。
【請求項１０】
前記１つ以上の追加のモノマーが、ジメチルアクリルアミドおよびＮ−ビニルピロリドンである、請求項９に記載の配合物。
【請求項１１】
前記希釈剤が、グリセリン、イソプロパノール、メタノール、ポリエチレングリコール、またはそれらの組み合わせを含む、請求項１〜１０のいずれかに記載の配合物。
【請求項１２】
前記希釈剤がメタノールを含む、請求項１１に記載の配合物。
【請求項１３】
前記光開始剤が、２，４，６−トリメチルベンゾイル−ジフェニルホスフィンオキシドを含む、請求項１〜１２のいずれかに記載の配合物。
【請求項１４】
単官能性アクリレートモノマーがグリセロールモノメタクリレートであり、
三官能性アクリレートモノマーがトリメチロールプロパントリメタクリレートであり、
シロキサンモノマーが３−（メタクリロイルオキシプロピル）トリス（トリメチルシロキシ）シランであり、
１つ以上の追加のモノマーがＮ−ビニルピロリドンおよびジメチルアクリルアミドであり、
希釈剤がメタノールであり、及び
光開始剤が２，４，６−トリメチルベンゾイル−ジフェニルホスフィンオキシドである、
請求項８に記載の配合物。
【請求項１５】
前記配合物が紫外線で硬化されてヒドロゲルを形成する、請求項１〜１４のいずれかに記載の配合物。
【請求項１６】
前記ヒドロゲルが電極として有用である、請求項１５に記載の配合物。
【請求項１７】
前記希釈剤が水により置換可能であり、前記電極の水和時の体積変化を最小にすることを特徴とする、請求項１６に記載の配合物。
【請求項１８】
グリセロールモノメタクリレート、トリメチロールプロパントリメタクリレート、ジメチルアクリルアミド、Ｎ−ビニルピロリドン、３−（メタクリロイルオキシプロピル）トリス（トリメチルシロキシ）シラン、２，４，６−トリメチルベンゾイル−ジフェニルホスフィンオキシドおよびメタノールを混合して配合物を調製する工程、
前記配合物をモールド成形または成形する工程、及び
前記モールド成形または成形された配合物に紫外線を照射して配合物を架橋させる工程、
を含む、請求項１６または請求項１７に記載の電極の製造方法。
【手続補正２】
【補正対象書類名】明細書
【補正対象項目名】０１１１
【補正方法】変更
【補正の内容】
【０１１１】
実施例２０：ＳＢ５ヒドロゲル配合物の生体適合性
以下に示すように、生理食塩水中で摂氏５５度にて１２時間及び２４時間水和させたＳＢ５ヒドロゲル試料に関して、ＭＥＭ検査を実施して、ヒドロゲルの生体適合性を特定した。この検査は、ＵＳＰ３６／ＮＦ３１  Ｓｕｐｐｌｅｍｅｎｔ２，（８７）Ｂｉｏｌｏｇｉｃａｌ  Ａｃｔｉｖｉｔｙ  Ｔｅｓｔｓ，ＩｎＶｉｔｒｏ，Ｅｌｕｔｉｏｎ  Ｔｅｓｔに従って、Ａｃｔａ  Ｌａｂｏｒａｔｏｒｉｅｓ，Ｉｎｃによって行われた。
2017509747.tif 000001
本発明は以下の態様を含む。
＜１＞
第１のモノマーと、
第２のモノマーと、
光開始剤とを含み、
前記第１のモノマーがアクリレートモノマーであり、鼻刺激デバイスでの使用に適合する１つまたは複数の特性を有する、導電性ヒドロゲル。
＜２＞
前記第１のモノマー及び前記第２のモノマーが同じである、＜１＞に記載の導電性ヒドロゲル。
＜３＞
前記アクリレートモノマーが単官能性モノマー、二官能性モノマー、三官能性モノマーまたはこれらの前駆体若しくは誘導体である、＜１＞に記載の導電性ヒドロゲル。
＜４＞
前記単官能性モノマーが、アクリル酸、アクリル酸ブチル、メタクリル酸ブチル、２−クロロエチルビニルエーテル、アクリル酸エチル、アクリル酸２−エチルヘキシル、アクリル酸フルフリル、グリセロールモノメタクリレート、メタクリル酸ヒドロキシエチル、メタクリル酸、メトキシポリエチレングリコールジメタクリレート、及びメトキシポリエチレングリコールモノアクリレートからなる群から選択される、＜３＞に記載の導電性ヒドロゲル。
＜５＞
前記二官能性モノマーが、ジエチレングリコールジアクリレート、エチレングリコールジメタクリレート、ネオペンチルグリコールジアクリレート、ポリエチレングリコールジアクリレート、トリエチレングリコールジアクリレート、及びＮ，Ｎ’ジメチレンビスアクリルアミドからなる群から選択される、＜３＞に記載の導電性ヒドロゲル。
＜６＞
前記三官能性モノマーが、ペンタエリスリトールトリアクリレート、プロポキシル化グリコールトリアクリレート、トリメチルプロパントリアクリレート、及びトリメチロールプロパントリメタクリレートからなる群から選択される、＜３＞に記載の導電性ヒドロゲル。
＜７＞
前記第２のモノマーが、ジメチルアクリルアミド、グリシジルメタクリレート、Ｎ−ビニルピロリドン、及び１，４−ブタンジオールジアクリレートからなる群から選択される、＜１＞に記載の導電性ヒドロゲル。
＜８＞
前記光開始剤が、アシルホスフィンオキシド、ビスアシルホスフィンオキシド、２，２−ジメトキシ−１，２−ジフェニルエタン−１−オン（Ｉｇｒａｃｕｒｅ（登録商標）光開始剤）、ベンゾインエーテル、ベンジルケタール、α−ジアルコキシアセトフェノン、α−ヒドロキシアルキルフェノン、α−アミノアルキルフェノン、ベンゾフェノン、チオキサントン、並びにこれらの組み合わせ及び誘導体からなる群から選択される、＜１＞に記載の導電性ヒドロゲル。
＜９＞
前記アシルホスフィンオキシドが、２，４，６−トリメチルベンゾイル−ジフェニルホスフィンオキシド、ベンゾイル−ジフェニルホスフィンオキシド、２，４，６−トリメチルベンゾイル−メトキシ−フェニルホスフィンオキシド、フタロイル−ビス（ジフェニルホスフィンオキシド）、テトラフルオロテレフタノイル−ビス（ジフェニルホスフィンオキシド）、２，６−ジフルオロベンゾイル−ジフェニルホスフィンオキシド、（１−ナフトイル）ジフェニルホスフィンオキシド、及びこれらの組み合わせからなる群から選択される、＜８＞に記載の導電性ヒドロゲル。
＜１０＞
前記光開始剤が、２，４，６−トリメチルベンゾイル−ジフェニルホスフィンオキシドである、＜９＞に記載の導電性ヒドロゲル。
＜１１＞
前記ビスアシルホスフィンオキシドが、ビス（２，４，６−トリメチルベンゾイル）−フェニルホスフィンオキシド、ビス（２，６−ジメトキシベンゾイル）−２，４，４−トリメチル−ペンチルホスフィンオキシド、１−ヒドロキシ−シクロヘキシル−フェニル−ケトン、及びこれらの組み合わせからなる群から選択される、＜８＞に記載の導電性ヒドロゲル。
＜１２＞
前記鼻刺激デバイスでの使用に適合する１つまたは複数の特性が、電気抵抗率、最大水和度、引張り強度、ヤング弾性率、ガラス転移温度及び架橋密度からなる群から選択される、＜１＞に記載の導電性ヒドロゲル。
＜１３＞
前記電気抵抗率が約１５０〜約８００Ω・ｃｍの範囲である、＜１２＞に記載の導電性ヒドロゲル。
＜１４＞
前記電気抵抗率が約４００〜約８００Ω・ｃｍの範囲である、＜１２＞に記載の導電性ヒドロゲル。
＜１５＞
前記電気抵抗率が約２００〜約６００Ω・ｃｍの範囲である、＜１２＞に記載の導電性ヒドロゲル。
＜１６＞
前記電気抵抗率が約１５０〜約５００Ω・ｃｍの範囲である、＜１２＞に記載の導電性ヒドロゲル。
＜１７＞
前記電気抵抗率が約５５０〜約６００Ω・ｃｍの範囲である、＜１２＞に記載の導電性ヒドロゲル。
＜１８＞
前記最大水和度が、約３５重量％〜約８０重量％の範囲である、＜１２＞に記載の導電性ヒドロゲル。
＜１９＞
前記引張り強度が、３０％相対湿度で、約３５％〜１５０％の範囲である、＜１２＞に記載の導電性ヒドロゲル。
＜２０＞
前記引張り強度が、３０％相対湿度で、約３５％〜１００％の範囲である、＜１２＞に記載の導電性ヒドロゲル。
＜２１＞
前記ヤング弾性率が約０．１〜約１．５ＭＰａの範囲である、＜１２＞に記載の導電性ヒドロゲル。
＜２２＞
前記ヤング弾性率が約０．１〜約１．０ＭＰａの範囲である、＜１２＞に記載の導電性ヒドロゲル。
＜２３＞
前記ガラス転移温度が摂氏約５度〜約２５度の範囲である、＜１２＞に記載の導電性ヒドロゲル。
＜２４＞
前記架橋密度が約０．０１〜約０．１０モル／モルである、＜１２＞に記載の導電性ヒドロゲル。
＜２５＞
希釈剤を更に含む、＜１＞に記載の導電性ヒドロゲル。
＜２６＞
前記希釈剤が、グリセリン、イソプロパノール、メタノール、ポリエチレングリコール、水、及びこれらの組み合わせからなる群から選択される、＜２５＞に記載の導電性ヒドロゲル。
＜２７＞
前記アクリレートモノマーがアクリル末端シランモノマーまたはアクリル末端シロキサンモノマーである、＜１＞に記載の導電性ヒドロゲル。
＜２８＞
前記アクリレートモノマーが、トリメチルシリルメタクリレート、２（トリメチルシリルオキシ）エチルメタクリレート、３−（トリメトキシシリル）プロピルメタクリレート、または（３−メタクリロイルオキシプロピル）トリス（トリメチルシロキシ）シランである、＜２７＞に記載の導電性ヒドロゲル。
＜２９＞
水和媒体を更に含む、＜１＞に記載の導電性ヒドロゲル。
＜３０＞
前記水和媒体がプロピレングリコールを含む、＜２９＞に記載の導電性ヒドロゲル。
＜３１＞
前記水和媒体が約５〜約８５体積％のプロピレングリコールを含む、＜３０＞に記載の導電性ヒドロゲル。
＜３２＞
前記水和媒体が約３５体積％のプロピレングリコールを含む、＜３１＞に記載の導電性ヒドロゲル。
＜３３＞
前記水和媒体が約４０体積％のプロピレングリコールを含む、＜３１＞に記載の導電性ヒドロゲル。
＜３４＞
前記水和媒体が約４５体積％のプロピレングリコールを含む、＜３１＞に記載の導電性ヒドロゲル。
＜３５＞
前記水和媒体が約５０体積％のプロピレングリコールを含む、＜３１＞に記載の導電性ヒドロゲル。
＜３６＞
第１のモノマーと、第２のモノマーと、光開始剤とを混合して、配合物を調整するステップであって、前記第１のモノマーはアクリレートモノマーである、ステップと、
前記配合物を硬化するために前記配合物に紫外線を照射するステップとを含む、導電性ヒドロゲルを作製するためのプロセス。
＜３７＞
前記配合物に紫外線を照射するステップが、約３５０〜約４５０ｎｍの範囲である波長で実施される、＜３６＞に記載のプロセス。
＜３８＞
前記第１のモノマー及び前記第２のモノマーが同じである、＜３６＞に記載のプロセス。
＜３９＞
前記アクリレートモノマーが単官能性モノマー、二官能性モノマー、三官能性モノマーまたはこれらの前駆体若しくは誘導体である、＜３６＞に記載のプロセス。
＜４０＞
前記単官能性モノマーが、アクリル酸、アクリル酸ブチル、メタクリル酸ブチル、２−クロロエチルビニルエーテル、アクリル酸エチル、アクリル酸２−エチルヘキシル、アクリル酸フルフリル、グリセロールモノメタクリレート、メタクリル酸ヒドロキシエチル、メタクリル酸、メトキシポリエチレングリコールジメタクリレート、及びメトキシポリエチレングリコールモノアクリレートからなる群から選択される、＜３６＞に記載のプロセス。
＜４１＞
前記二官能性モノマーが、ジエチレングリコールジアクリレート、エチレングリコールジメタクリレート、ネオペンチルグリコールジアクリレート、ポリエチレングリコールジアクリレート、トリエチレングリコールジアクリレート、及びＮ，Ｎ’ジメチレンビスアクリルアミドからなる群から選択される、＜３９＞に記載のプロセス。
＜４２＞
前記三官能性モノマーが、ペンタエリスリトールトリアクリレート、プロポキシル化グリコールトリアクリレート、トリメチルプロパントリアクリレート、及びトリメチロールプロパントリメタクリレートからなる群から選択される、＜３９＞に記載のプロセス。
＜４３＞
前記第２のモノマーが、ジメチルアクリルアミド、グリシジルメタクリレート、Ｎ−ビニルピロリドン、及び１，４−ブタンジオールジアクリレートからなる群から選択される、＜３６＞に記載のプロセス。
＜４４＞
前記アクリレートモノマーがアクリル末端シランモノマーまたはアクリル末端シロキサンモノマーである、＜３６＞に記載のプロセス。
＜４５＞
前記アクリレートモノマーが、トリメチルシリルメタクリレート、２（トリメチルシリルオキシ）エチルメタクリレート、３−（トリメトキシシリル）プロピルメタクリレート、または（３−メタクリロイルオキシプロピル）トリス（トリメチルシロキシ）シランである、＜４４＞に記載のプロセス。
＜４６＞
前記光開始剤が、アシルホスフィンオキシド、ビスアシルホスフィンオキシド、２，２−ジメトキシ−１，２−ジフェニルエタン−１−オン（Ｉｇｒａｃｕｒｅ（登録商標）光開始剤）、ベンゾインエーテル、ベンジルケタール、α−ジアルコキシアセトフェノン、α−ヒドロキシアルキルフェノン、α−アミノアルキルフェノン、ベンゾフェノン、チオキサントン、及びこれらの組み合わせからなる群から選択される、＜３６＞に記載のプロセス。
＜４７＞
前記アシルホスフィンオキシドが、２，４，６−トリメチルベンゾイル−ジフェニルホスフィンオキシド、ベンゾイル−ジフェニルホスフィンオキシド、２，４，６−トリメチルベンゾイル−メトキシ−フェニルホスフィンオキシド、フタロイル−ビス（ジフェニルホスフィンオキシド）、テトラフルオロテレフタノイル−ビス（ジフェニルホスフィンオキシド）、２，６−ジフルオロベンゾイル−ジフェニルホスフィンオキシド、（１−ナフトイル）ジフェニルホスフィンオキシド及びこれらの組み合わせからなる群から選択される、＜４６＞に記載のプロセス。
＜４８＞
前記光開始剤が、２，４，６−トリメチルベンゾイル−ジフェニルホスフィンオキシドである、＜４７＞に記載のプロセス。
＜４９＞
前記ビスアシルホスフィンオキシドが、ビス（２，４，６−トリメチルベンゾイル）−フェニルホスフィンオキシド、ビス（２，６−ジメトキシベンゾイル）−２，４，４−トリメチル−ペンチルホスフィンオキシド、１−ヒドロキシ−シクロヘキシル−フェニル−ケトン、及びこれらの組み合わせからなる群から選択される、＜４６＞に記載のプロセス。
＜５０＞
前記配合物が共有結合によって架橋される、＜３６＞に記載のプロセス。
＜５１＞
前記配合物がイオン結合によって架橋される、＜３６＞に記載のプロセス。
＜５２＞
前記配合物が水和媒体を更に含む、＜３６＞に記載のプロセス。
＜５３＞
前記水和媒体がプロピレングリコールを含む、＜５２＞に記載のプロセス。
＜５４＞
前記水和媒体が約５〜約８５体積％のプロピレングリコールを含む、＜５３＞に記載のプロセス。
＜５５＞
前記水和媒体が約３５体積％のプロピレングリコールを含む、＜５４＞に記載のプロセス。
＜５６＞
前記水和媒体が約４０体積％のプロピレングリコールを含む、＜５４＞に記載のプロセス。
＜５７＞
前記水和媒体が約４５体積％のプロピレングリコールを含む、＜５４＞に記載のプロセス。
＜５８＞
前記水和媒体が約５０体積％のプロピレングリコールを含む、＜５４＞に記載のプロセス。
＜５９＞
第１のモノマーと、第２のモノマーと、光開始剤とを混合して配合物を調製することであって、前記第１のモノマーはアクリレートモノマーである、調製することと、前記配合物をモールド成形または成形することと、前記配合物を架橋するために前記配合物に紫外線を照射することによって作製された、架橋済み導電性ヒドロゲル。
＜６０＞
疎水性セグメントを有する親水性架橋網目構造を含む、＜５９＞に記載の架橋済み導電性ヒドロゲル。
＜６１＞
鼻刺激デバイスのアームを鼻組織または副鼻腔組織に付けることと、
前記鼻刺激デバイスを作動させて、前記鼻組織または前記副鼻腔組織に電気刺激をもたらすこととを含み、
前記アームは、遠位端と、前記遠位端に配置された導電性ヒドロゲルとを有し、
前記導電性ヒドロゲルは、前記鼻刺激デバイスと前記鼻組織または前記副鼻腔組織との間の電気的接続を促進するために用いられる、涙腺を刺激するための方法。
＜６２＞
前記導電性ヒドロゲルが、
第１のモノマーと、
第２のモノマーと、
光開始剤とを含み、
前記第１のモノマーがアクリレートモノマーであり、前記導電性ヒドロゲルが鼻刺激デバイスでの使用に適合する１つまたは複数の特性を有する、＜６１＞に記載の方法。
＜６３＞
前記アクリレートモノマーが、アクリル末端シランモノマーまたはアクリル末端シロキサンモノマーである、＜６２＞に記載の方法。
＜６４＞
前記電気刺激がドライアイを処置するために使用される、＜６１＞に記載の方法。
＜６５＞
前記導電性ヒドロゲルが、鼻組織に対して非擦過性となるように形成される、＜６１＞に記載の方法。
＜６６＞
前記導電性ヒドロゲルが、０．１〜１．５ＭＰａの範囲であるヤング弾性率を有する、＜６５＞に記載の方法。
＜６７＞
前記導電性ヒドロゲルが水和媒体を更に含む、＜６２＞に記載の方法。
＜６８＞
前記水和媒体がプロピレングリコールを含む、＜６７＞に記載の方法。
＜６９＞
前記水和媒体が約５〜約８５体積％のプロピレングリコールを含む、＜６８＞に記載の方法。
＜７０＞
前記水和媒体が約３５体積％のプロピレングリコールを含む、＜６９＞に記載の方法。
＜７１＞
前記水和媒体が約４０体積％のプロピレングリコールを含む、＜６９＞に記載の方法。
＜７２＞
前記水和媒体が約４５体積％のプロピレングリコールを含む、＜６９＞に記載の方法。
＜７３＞
前記水和媒体が約５０体積％のプロピレングリコールを含む、＜６９＞に記載の方法。
＜７４＞
再利用可能なハウジングと、
前記再利用可能なハウジングに着脱可能に取り付けられ、かつ前記再利用可能なハウジングに取り付けられたときに前記再利用可能なハウジングから延在する遠位端を有するアームを含む、使い捨て構成要素と、
前記アーム内に配置された電極と、
前記アームの前記遠位端に導電性ヒドロゲルとを含み、
前記導電性ヒドロゲルは、第１のモノマーと、第２のモノマーと、光開始剤とを含み、前記第１のモノマーは、アクリレートモノマーであり、前記導電性ヒドロゲルは、鼻刺激デバイスでの使用に適合する１つまたは複数の特性を有する、鼻刺激デバイス。
＜７５＞
鼻刺激デバイスを製造するための方法であって、前記デバイスの先端組立体にヒドロゲルを成形することと、前記デバイスのベースユニットに前記先端組立体を取り付けることとを含む、方法。
＜７６＞
前記ヒドロゲルが、第１のモノマーと、第２のモノマーと、光開始剤とを含み、前記第１のモノマーがアクリレートモノマーである、＜７５＞に記載の方法。
＜７７＞
前記ヒドロゲルを成形するステップが、前記先端組立体を前記ヒドロゲル中に浸漬することを含む、＜７５＞に記載の方法。
＜７８＞
前記浸漬するステップが繰り返される、＜７７＞に記載の方法。
＜７９＞
前記ヒドロゲルを成形するステップが、前記ヒドロゲルを金型内に入れることを含む、＜７５＞に記載の方法。
＜８０＞
前記金型が、複数のキャビティを含み、前記キャビティのそれぞれがヒドロゲル予備成形物を形成する、＜７９＞に記載の方法。
＜８１＞
前記ヒドロゲルをヒドロゲル予備成形物に切断するステップを更に含む、＜８０＞に記載の方法。
＜８２＞
前記切断するステップが、レーザ、ダイまたはブレードを用いて実施される、＜８１＞に記載の方法。
＜８３＞
前記ヒドロゲルが、複数の硬化済みまたは未硬化のモノマーを含む、＜７５＞に記載の方法。
＜８４＞
前記ヒドロゲルを成形するステップが、前記ヒドロゲルに膨らみを形成することを含む、＜７５＞に記載の方法。
＜８５＞
前記ヒドロゲルを成形するステップが、前記ヒドロゲルを前記先端組立体のウインドウを通して分配することを含む、＜７５＞に記載の方法。
＜８６＞
前記ヒドロゲルを成形するステップが、硬化性の多層のヒドロゲルを分配することによって膨らみを形成することを含む、＜８５＞に記載の方法。
＜８７＞
前記先端組立体を傾斜させることを更に含む、＜８５＞に記載の方法。
＜８８＞
前記ヒドロゲルを成形するステップが、注入成形固定具で膨らみを形成することを含む、＜７５＞に記載の方法。
＜８９＞
前記先端組立体がヒンジを含む、＜７５＞に記載の方法。
＜９０＞
前記先端組立体が分配カセットに保管される、＜７５＞に記載の方法。
＜９１＞
前記先端組立体を前記ベースユニットに取り付けるために、前記ベースユニットが前記分配カセットに挿入される、＜９０＞に記載の方法。
＜９２＞
鼻刺激デバイスの電気的接触として使用するためのヒドロゲルを製造するための方法であって、前記ヒドロゲル上に親水性表面をもたらすことを含む、方法。
＜９３＞
前記親水性表面が、前記ヒドロゲルを低圧プラズマで処理することによってもたらされる、＜９２＞に記載の方法。
＜９４＞
前記親水性表面が、プラズマ重合を用いて、前記ヒドロゲル上に親水性ポリマーを蒸着させることによってもたらされる、＜９２＞に記載の方法。
＜９５＞
前記親水性表面が、前記ヒドロゲルを化学改質プロセスに供することによってもたらされる、＜９２＞に記載の方法。
＜９６＞
前記化学改質プロセスが、前記ヒドロゲルを水酸化ナトリウム水溶液に供することを含む、＜９５＞に記載の方法。
＜９７＞
前記親水性表面が、前記ヒドロゲルの配合中に、前記ヒドロゲルに界面活性剤を添加することによってもたらされる、＜９２＞に記載の方法。
＜９８＞
ヒドロゲルを製造することと、前記ヒドロゲル上に親水性表面をもたらすこととを含み、前記親水性表面が、前記ヒドロゲルを低圧プラズマで処理すること、プラズマ重合を用いて前記ヒドロゲル上に親水性ポリマーを蒸着させること、前記ヒドロゲルを水酸化ナトリウム水溶液に供すること、または前記ヒドロゲルの配合中に界面活性剤を前記ヒドロゲルに添加することによってもたらされる、鼻刺激デバイスの電極と鼻組織または副鼻腔組織との間の電気的接触を改善する方法。
＜９９＞
親水性添加物を更に含む、＜１＞に記載の導電性ヒドロゲル。
＜１００＞
前記親水性添加物が多糖を含む、＜９９＞に記載の導電性ヒドロゲル。
＜１０１＞
前記多糖が、硫酸デキストラン、ヒアルロン酸、ヒアルロン酸ナトリウム、ヒドロキシメチルセルロース、キトサン、アルギン酸ナトリウム及びこれらの組み合わせからなる群から選択される＜１００＞に記載の導電性ヒドロゲル。